Шихта для производства пористого заполнителя
MIXTURE FOR MAKING POROUS AGGREGATE

Изобретение относится к производству пористых заполнителей для бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является улучшение пористой структуры заполнителя, получаемого из шихты, интенсификация процесса обжига.
Технический результат достигается тем, что шихта для производства пористого заполнителя, содержащая глину монтмориллонитовую, уголь, доломит, согласно изобретению дополнительно содержит соапсток при следующем соотношении компонентов, мас. %: глина монтмориллонитовая 89,0-93,5; молотый до прохождения через сито 063 уголь 2,0-3,0; молотый до прохождения через сито 063 доломит 3,0-8,0; соапсток 0,5-1,0.
В таблице приведены составы шихты для производства пористого заполнителя.
В составе шихты для производства пористого заполнителя используют глины монтмориллонитовые, включающие Al-монтмориллонит и Fe-монтмориллонит (нонтронит).
Соапсток представляет собой отход масложировой промышленности, получаемый при рафинации (нейтрализации растворами щелочей) жиров и масел - продуктов переработки подсолнечника, хлопка, льна [2].
Компоненты сырьевой смеси дозируют в требуемых количествах и смешивают. Из полученной шихты с влажностью 18-20% формуют гранулы размером 20-40 мм, которые сушат до влажности не более 6% и обжигают при температуре 1000-1100°C.
Источники информации
1. SU 1161500, 1985.
2. Федосов С.В., Щепочкина Ю.А. Румянцева В.Е., Коновалова B.C. Вторичные материальные ресурсы для строительной индустрии. - Иваново: ИВГПУ, 2017. - С. 64.